ГЕРМЕТИЗИРУЮЩАЯ КОМПОЗИЦИЯ

1. Герметизирующая композиция, содержащая жидкий носитель, латекс в количестве от приблизительно 0,5 до приблизительно 6,0% по отношению к массе композиции, полисахаридный суспендирующий агент и зернистый материал с размером частиц, составляющим менее чем 300 мкм.
2. Герметизирующая композиция по п. 1, в которой жидкий носитель содержит один или несколько компонентов, выбранных из воды, гликоля и глицерина.
3. Герметизирующая композиция по п. 2, в которой жидкий носитель содержит от приблизительно 20% до приблизительно 80 мас. % воды, от приблизительно 5% до приблизительно 50 мас. % глицерина и от приблизительно 5% до приблизительно 50 мас. % пропиленгликоля.
4. Герметизирующая композиция по любому из предыдущих пунктов, в которой латекс представляет собой эмульсию или дисперсию натурального или синтетического каучукового латекса.
5. Герметизирующая композиция по любому из предыдущих пунктов, в которой полисахаридный суспендирующий агент представляет собой полисахарид микробного происхождения.
6. Герметизирующая композиция по п. 5, в которой полисахарид микробного происхождения представляет собой продукт бактериальной ферментации.
7. Герметизирующая композиция по любому из предыдущих пунктов, в которой полисахаридный суспендирующий агент присутствует в количестве от приблизительно 0,0025% до приблизительно 1,0% по отношению к полной массе композиции.
8. Герметизирующая композиция по любому из предыдущих пунктов, в которой зернистый материал имеет максимальный размер частиц, составляющий от приблизительно 10 мкм до приблизительно 250 мкм.
9. Герметизирующая композиция по любому из предыдущих пунктов, в которой зернистый материал имеет распределение частиц по размерам, в котором (i) от приблизительно 0,5% до приблизительно 5% частиц имеют размеры от приблизительно 10 мкм до приблизительно 38 мкм; (ii) от приблизительно 4% до приблизительно 12% частиц имеют размеры от приблизительно 38 мкм до приблизительно 75 мкм; (iii) от приблизительно 35% до приблизительно 60% частиц имеют размеры от приблизительно 75 мкм до приблизительно 150 мкм; от приблизительно 20% до приблизительно 45% частиц имеют размеры от приблизительно 150 мкм до приблизительно 200 мкм; и от приблизительно 5% до приблизительно 18% частиц имеют размеры от приблизительно 200 мкм до приблизительно 250 мкм.
10. Герметизирующая композиция по любому из предыдущих пунктов, в которой зернистый материал выбран из одного или нескольких материалов, представляющих собой синтетические полимеры, растительные полимеры и глины.
11. Герметизирующая композиция по п. 10, в которой зернистый материал выбран из одного или нескольких материалов, представляющих собой полиэтилен, полипропилен, порошок измельченной коры, измельченную скорлупу арахиса, хитозан, порошок хвоща полевого (Equisetum Arvense), порошок чая, порошок петрушки, диатомит, бентонит и диоксид титана.
12. Герметизирующая композиция по любому из предыдущих пунктов, причем герметизирующая композиция имеет полное содержание твердых веществ от приблизительно 3% до приблизительно 6% по отношению к полной массе композиции.
13. Герметизирующая композиция по любому из предыдущих пунктов, дополнительно содержащая компонент, выбранный из группы, состоящей из тонкодисперсного диоксида кремния, тапиоки, аммиака, живичной канифоли, силиката натрия, бикарбоната натрия, виниловой смолы, полибутана и их сочетаний.
14. Герметизирующая композиция по любому из предыдущих пунктов, причем герметизирующая композиция имеет вязкость, выбранную в диапазоне от приблизительно 30 до приблизительно 100 сП.
15. Герметизирующая композиция по любому из предыдущих пунктов, причем рН герметизирующей композиции составляет от приблизительно 9,0 до приблизительно 10,0.
16. Способ составления герметизирующей композиции, предусматривающий следующие стадии:
(a) получение предварительно смешанного концентрата посредством объединения двух или более материалов, представляющих собой глицерин, пропиленгликоль и воду, и добавления зернистого материала с размером частиц, составляющим менее чем 300 мкм, и поверхностно-активного вещества;
(b) получение предварительно смешанной канифоли посредством объединения жидкого носителя с живичной канифолью;
(c) добавление полисахаридного суспендирующего агента в жидкий носитель и последующее объединение при перемешивании с предварительно смешанным концентратом, предварительно смешанной канифолью и латексом в количестве от приблизительно 0,5 до приблизительно 6,0% по отношению к массе композиции,
чтобы в результате этого получить герметизирующую композицию.
17. Способ по п. 16, в котором предварительно смешанный концентрат содержит глицерин, пропиленгликоль и воду.
18. Способ по п. 16 или 17, в котором получение предварительно смешанного концентрата включает в себя последующее добавление одного или нескольких материалов, представляющих собой тонкодисперсный диоксид кремния, тапиоку, бентонит, полибутан и силикат натрия.
19. Способ по любому из пп. 16-18, в котором предварительно смешанная канифоль получена посредством объединения пропиленгликоля с живичной канифолью при перемешивании.
20. Способ герметизации прокола в пневматической шине, включающий в себя стадию воздействия на прокол герметизирующей композицией, содержащей жидкий носитель, латекс в количестве от приблизительно 0,5 до приблизительно 6,0% по отношению к массе композиции, полисахаридный суспендирующий агент и зернистый материал с размером частиц, составляющим менее чем 300 мкм, чтобы в результате этого герметизировать прокол.
21. Способ по п. 20, в котором прокол находится на крае внешнего плеча и/или боковине шины.
22. Способ по п. 20 или 21, в котором воздействие происходит посредством введения герметизирующей композиции из контейнера через клапан пневматической шины без необходимости удаления сердечника клапана.
23. Способ по любому из пп. 20-22, в котором герметизация представляет собой временную герметизацию, которая начинает уменьшаться после прохождения шиной определенного расстояния.
24. Способ по любому из пп. 20-22, в котором использована герметизирующая композиция по любому из пп. 1-15.